(57)【要約】【課題】大掛かりな設備投資を伴うことなく、適度な剛性、柔軟性、および吸水性を具備させることができるペーパータオルを提供することを課題とする。【解決手段】MICREX（登録商標）/ Microcreper（商標）システムのようなマイクロクレーパーを使用してオフマシン工程でクレープが付与され、化学パルプ、機械パルプ、脱墨パルプ、およびリサイクルパルプのうちの1つ以上を含み、 坪量が３２．２〜６４．３ｇｓｍ（ｇ／ｍ２）であり、坪量を厚さ（μｍ）で除した密度が０．１３０〜０．１５０ｇ／ｃｍ3で、クレープ数（ｃｐｉ）が１２〜３０であるペーパータオルとする。【選択図】なし【特許請求の範囲】
【請求項１】
化学パルプ、機械パルプ、および、リサイクルパルプのうちの1つもしくはそれ以上を含み、オフマシン工程でマイクロクレーパーによって付与されたクレープを備えたペーパータオルであって、坪量が３２．２〜６４．３ｇｓｍであり、坪量を厚さ（μｍ）で除した密度が０．１３０〜０．１５０ｇ／ｃｍ3であり、クレープ数（ｃｐｉ）が１２〜３０であるペーパータオル。
【請求項２】
縦方向の剛度が１７０〜２４０ｍＮ・ｍ、吸水度が２５０〜４２０ｓｅｃ／１００μＬである請求項1に記載のペーパータオル。
【請求項３】
クレープを付与するための前記オフマシン工程は、MICREX（登録商標）/ Microcreper（商標）システムの使用によるものである、請求項1又は２に記載のペーパータオル。
【発明の詳細な説明】
【技術分野】
【０００１】
本発明はペーパータオルに関し、特に、大きな設備投資を必要とすることなくドライクレープが付与されるペーパータオルに関する。 また本発明は、適度な剛性、柔軟性および吸水性を有していて、家庭用ではなく、オフィスや公共施設、ホテル、学校、商業施設等の商業および工業施設、例えば、空港、アミューズメントパーク、病院、高速道路の休憩所等の施設のトイレやキッチン等において用いられるロール式ペーパータオルに関する。
【背景技術】
【０００２】
米国特許第７４４９０８５Ｂ２号には、高い吸収能力と手の保護のための中程度から低い吸収速度との組み合わせを有するペーパータオルのような、吸収性紙製品が開示されている。より具体的には、本質的に広葉樹クラフトパルプ、針葉樹クラフトパルプ、またはそれらのブレンドから成り、その表面に不連続な防湿コーティングを有する、1つ以上のプライを有する低密度紙製品が開示されている。
【０００３】
同じ米国特許第７４４９０８５ Ｂ２号の第１４〜１５欄の実施例３には、坪量が５８．４ｇｓｍであり、クレープ率が２０％であるペーパータオルが開示されている。それは、Micrex Corporationによって製造されているMICREX（登録商標）/ Microcreper（登録商標）のシステムを使用したもので、 紙製品の密度（バルク値で測定）は、好ましくは1グラム当たり１０ｃｍ３以上（０．１０ｇ／ｃｍ３未満）であると定義されている。
【０００４】
また、米国特許第７４４９０８５Ｂ２号には、MICREX（登録商標）/ Microcreper（商標）のシステムを使用してクレープを付与する不織布も開示されている。この特許に開示されているペーパータオルは、主としてバージンパルプから構成されるため、必然的に高価なものとなる。
【０００５】
本明細書中において引用する文献は、本出願のいずれかの請求項の先行技術であることを意図している訳ではなく、また、その請求項の特許性に重要な要素となることを意図している訳でもない。それらの文献の内容または文献の日付に関する記述は、出願時に出願人が入手した情報に基づくものであり、その記述の正しさを承認するものではない。
【先行技術文献】
【特許文献】
【０００６】
【特許文献１】米国特許第７４４９０８５号公報
【発明の概要】
【発明が解決しようとする課題】
【０００７】
上記米国特許第７４４９０９８５号のペーパータオルが高価であるという問題に鑑み、本発明は、安価なリサイクルパルプ、とりわけ脱墨パルプ、ＯＣＣ（Old Corrugated Container）パルプなどを含有することにより、安価で生産性が高く、また、化学パルプ、機械パルプ、脱墨パルプ、リサイクルパルプの含有量を適切に調整することにより、色合いを調整することが可能なペーパータオルを提供することを課題とする。
【０００８】
また、本発明は、大掛かりな設備投資を伴うことなく、簡便にクレープ加工原反を得ることができ、以て、効率よく低コストにて製造可能で、適度な剛性、柔軟性、および吸水性を具備させることができるペーパータオルを提供することを課題とする。
【課題を解決するための手段】
【０００９】
本発明者らは、上記課題を解決するために鋭意検討した結果、安価な脱墨パルプやリサイクルパルプを用いてオフラインでのクレープ加工を行うことで、適度な剛性、柔軟性、吸水性を具備させることができることを見出し、本発明を完成するに至ったものである。
【００１０】
即ち、本発明は、化学パルプ、機械パルプ、脱墨パルプ、および、リサイクルパルプのうちの1種もしくは複数種を含有し、MICREX（登録商標）/ Microcreper（商標）システムによるオフマシン工程でクレープが付与されたペーパータオルであり、坪量が３２．２〜６４．３ｇｓｍ、坪量を厚さ (μｍ)で除した密度が０．１３０〜０．１５０ｇ／ｃｍ3であり、クレープ数(ｃｐｉ; 1インチあたりのクレープ凹凸の数)が１２〜３０であることを特徴とするものである。
【００１１】
一実施形態では、縦方向の剛度は１７０〜２４０ｍＮ・ｍであり、吸水度は２５０〜４２０ｓｅｃ／１００μＬである。
【発明の効果】
【００１２】
本発明は上記の通りであり、オフラインでクレープ加工する際に伸びを付与するものであるため、大掛かりな設備投資を必要とすることなく、クレーピングされた製品を簡便に得ることができ、以て、適度な剛性、柔軟性、吸水性を有するペーパータオルを低コストで効率良く得ることができるという効果がある。
【発明を実施するための形態】
【００１３】
本発明によるペーパータオルは、化学パルプ、機械パルプ、脱墨パルプ、および、リサイクルパルプのうちの1種もしくは複数種を含有し、MICREX（登録商標）/ Microcreper（商標）システムによるオフマシン工程でクレープが付与されたペーパータオルであり、坪量が３２．２〜６４．３ｇｓｍ、坪量を厚さ (μｍ)で除した密度が０．１３０〜０．１５０ｇ／ｃｍ3であり、クレープ数(ｃｐｉ)が１２〜３０である。そして更に、このペーパータオルは、縦方向の剛度が１７０〜２４０ｍＮ・ｍで、吸水度が２５０〜４２０ｓｅｃ／１００μＬである。
【００１４】
このように、安価な脱墨パルプやリサイクルパルプを含有することにより、安価で生産性の高いペーパータオルを得ることができる。また、化学パルプ、機械パルプ、リサイクルパルプの含有量を適宜調整することにより、ペーパータオルの色合いの調整が可能となる。
【００１５】
このペーパータオルのパルプとしては、公知のパルプを用いることができ、具体的には、化学パルプとして、ＮＢＫＰ、ＮＵＫＰ、ＬＢＫＰ、ＬＵＫＰ、ＮＢＳＰ、ＮＵＳＰ、ＬＢＳＰ、ＬＵＳＰ等を用いることができる。機械パルプとしては、ＧＰ、ＴＭＰ、ＣＴＭＰ等を用いることができる。リサイクルパルプとしては、脱墨パルプ、ＯＣＣ（Old Corrugated Container）パルプ、ＮＣＣ（New Corrugated Container）パルプ等の古紙パルプを用いることができる。
【００１６】
MICREX（登録商標）/ Microcreper（商標）システムを使用して、オフマシン工程においてペーパータオルに特定の数のクレープ（ｃｐｉ）を付与することにより、適度な剛性および柔軟性を有するペーパータオルを得ることができる。 また、大掛かりな設備投資を要することなく、コンパクトな設備にて、本発明に係るペーパータオルを製造することができる。更に、オフマシンクレーピング時に使用されるドライヤシリンダに塗布する接着剤、離型剤およびドクターブレードの管理が簡便となる。 特に、Micrex Corporation社製のMICREX（登録商標）/ Microcreper（商標）システムは、幅が１，０６７〜３，１５０ｍｍとコンパクトであり（従って、本発明の実施に好適である）、ペーパータオルにクレープを形成するためのオフマシン工程に用いるシステムとして好適なものである。
【００１７】
マイクロクレーピング工程は、MICREX（登録商標）/ Microcreper（登録商標）と呼ばれるMicrex Corporation、Walpole、MA 02081から市販されているシステムを用いて実施することが好ましいが、これに限定される訳ではなく、他の任意のマイクロクレーピング工程ないしシステムを採用することができる。 MICREX（登録商標）/ Microcreper（商標）システムのようなマイクロクレーパーを使用するプロセスにおいては、シートに対して予め圧力プレートにより圧力が加えられ、シートは駆動ロールによって搬送される。駆動ロールとしては、通常のプレーンロールまたは溝切ロール（グルーブドロール）が使用される。圧力がかかり駆動ロール上に押付けられたシートは、更にリターディング板と駆動ロール間に挟まれて加圧される。シートは、その後リターディング板とシートの進路上に設置されたクレーピングブレード間に搬送される。クレーピングブレードは、駆動ロールがプレーン型である場合には平板タイプのものが使用され、溝付き型である場合には櫛状タイプのものが使用される。リターディング板と加えられる圧力の組み合わせにより、平らなシート上にクレープが作出される。
【００１８】
坪量を上記３２．２〜６４．３ｇｓｍの範囲とすることにより、強度と生産性に優れたペーパータオルが得られる。また、密度を上記０．１３〜０．１５０ｇ／ｃｍ３の範囲とすることにより、適度な柔軟性と剛性を有するペーパータオルが得られる。
【００１９】
上述したように、本発明に係るペーパータオルのクレープ数（ｃｐｉ）は、１２〜３０の範囲に規定されている。クレープ数（ｃｐｉ）をこの範囲内にすることにより、適度な柔らかさと剛性を有するペーパータオルを得ることができる。また、クレープ数（ｃｐｉ）を１２〜３０とすることで、吸水性とともに表面積が増加し、クレープ間で塵埃が拾われるため、拭き取りによる清掃に使用する場合、汚れや埃の除去性能が向上する。 また、クレープ数（ｃｐｉ）が１２〜３０の範囲であれば、適度な剛性が得られるので、例えば、スポーツグラウンドや映画館など、公共施設のトイレ等に使用されるロール状のペーパータオルとして好適である 
【００２０】
本発明に係るペーパータオルは、縦方向の剛度が１７０〜２４０ｍＮ・ｍで、吸水度が２５０〜４２０ｓｅｃ／１００μＬである。縦方向の剛度および吸水度がこの範囲にある場合には、適度な剛性および吸水性を有するペーパータオルとなし得る。
【００２１】
1インチ当たりの凹凸の数として定義されるクレープの数（ｃｐｉ）は、手触り感および吸水性の指標として使用するのに有効である。クレープ数（ｃｐｉ）は１２以上であることが好ましく、特に２０〜２５の範囲内であることが好ましい。クレープ数が１２未満であると、加工後のペーパータオルが硬くて手触り感が劣り、また、吸水速度が遅いためにペーパータオルとして機能不足のものとなる。一方、クレープ数（ｃｐｉ）が１２を超えると、手触り感、吸水速度ともに良好で、柔軟なペーパータオルとなる。
【００２２】
縦方向の剛度は、１７０〜２４０ｍＮ・ｍであることが好ましい。縦方向の剛度がこの範囲にある場合には、例えば、公共施設のトイレに使用するペーパータオルとして適度な剛性を得ることができる。また、タオル用途のペーパータオルの吸水度は、２５０〜４２０ｓｅｃ／１００μＬの範囲にあることが好ましい。
【００２３】
オフラインクレープ加工においては、種々の伸びを持たせることができるが、縦方向には５〜１０％の伸びを付与することが最も適している。伸びがこの範囲にある場合には、ロール加工やエンボス加工において何らの問題も生じないが、伸びが５％未満の場合は、伸び不足のために、エンボス加工時に孔が開いて断紙が起きたり、小孔が生じたりして、操業上や品質上の問題が起こる。一方、伸びが１０％を超えると、例えば、クレーピング紙のエンボス加工後に行われる小巻加工時のテンションが安定しないため、製品外観が不揃いとなるといった品質上の問題発生の原因となる。
【００２４】
本発明に係るペーパータオルは、周知の長網抄紙機、ツインワイヤー抄紙機（ギャップフォーマ、ハイブリッドフォーマを含む）、円網抄紙機、および、ヤンキーを含むあらゆるタイプの製紙機械で製造することができる。 更に、本発明によるペーパータオルは、主に一層抄きで抄造されるが、多層抄きによって抄造することができる。 また、上記パルプスラリーには、抄紙に必要な原料として、例えばポリアミドエピクロロヒドリン剤のような湿潤紙力増強剤やロジンサイズ剤を添加することができる。
【００２５】
パルプ配合を選択することによって、顧客の要望する色合いに調整することができる。そのパルプ配合例を示せば、以下のとおりである。
・ブラウンカラー１：５％のＮＵＫＰ、２５〜３５％のＲＧＰ、および６０〜７０％のＯＣＣ
・ブラウンカラー２：５〜１０％のＮＵＫＰ、３０〜４０％のＲＧＰ、５０〜６５％のＯＣＣ 
・ナチュラルカラー：５〜１０％のＮＢＫＰ、３０〜６０％のＲＧＰ、３０〜６０％のＤＩＰ
【００２６】
以下に本発明の実施例について説明するが、それらの実施例は、本発明を限定する趣旨のものではない。
【００２７】
［実施例］
ツインワイヤー抄紙機によって製造された原紙に、MICREX（登録商標）/ Microcreper（商標）システム（幅３，１５０ｍｍ）を使用してクレープ加工して得られたペーパータオルについて評価した。MICREX（登録商標）/ Microcreper（商標）システムの加工速度１４０ｍｍ／ｍｉｎ（４５０ｆｐｍ）を一定にし、圧縮比（マイクロクレーパーとワインダーの速度差を％で示した指標）を変えた実施例１〜３および比較例１〜３を作製した。比較例１は、坪量を厚さ（μｍ）で除した密度、縦方向の剛度およびクレープ数の点において本発明の要件を満たしていない。また、比較例２は、上記密度の点で本発明の要件を満たさず、比較例３は、上記密度およびクレープ数の点で本発明の要件を満たしていない。
【００２８】
［試験と評価方法］
試験方法および評価方法を表1に示す。以下の表1の結果から、本発明のペーパータオルのすべての要件を満たす実施例１〜３は、加工性、剛性、吸水性のすべての点で優れていた。 厚さは、B.C.Ames Inc.の厚さマイクロメーター（型番：２Ｗ）によって測定した。
＜表１＞
【００２９】
本発明について説明してきたが、当業者であれば、過度の試行を伴わずに、本発明の精神および範囲から逸脱することなく、同等のパラメータ、濃度および条件の広い範囲内で実施できることを理解するであろう。
【００３０】
本発明について、その特定の実施形態に関連して記載してきたが、更なる変更が可能であることが理解されるであろう。この出願は、一般に、本発明の原理に従う本発明のあらゆる変形、使用、または適合を包含することを意図し、本発明が関係する技術分野における既知の、あるいは、慣習的な実施の範囲内において導き出され、また、添付の特許請求の範囲に記載された本質的な特徴に適用され得る、本明細書に非開示の事項をも含むものである。
【００３１】
雑誌記事または要約、公開または対応する米国または外国特許出願、発行された米国特許または外国特許、または他の参考文献を含む、本明細書で引用された全ての参考文献は、参照により全てのデータ、表、図および引用文献に提示されたテキスト、更には、本明細書に引用された参考文献に引用された参考文献の全内容も、参照により全体が組み込まれる。
【００３２】
既知の方法ステップ、従来の方法ステップ、既知の方法または従来の方法を参照することは、本発明の任意の態様、説明または実施形態が関連技術において開示、教示または示唆されることを決して認めるものではない。
【００３３】
特定の実施形態の前述の説明は、他の人が当業者の知識（本明細書に引用される参考文献の内容を含む）を適用することにより、容易に変更および／または適合させることができる、本発明の一般的な概念から逸脱することなく、過度の実験をすることなく、このような特定の実施形態を様々な用途に使用することができる。従って、そのような適応および修正は、本明細書に提示された教示および指針に基づいて、開示された実施形態の均等物の意味および範囲内にあることが意図される。本明細書の表現または用語は、それが、本明細書に提示された教示および指針に照らして当業者によって解釈されるように、限定のためではなく、説明を助けるためのものであり、当業者の知識と組み合わせにより解釈されるべきものである。
【手続補正書】
【提出日】平成30年4月2日(2018.4.2)
【手続補正１】
【補正対象書類名】明細書
【補正対象項目名】００２８
【補正方法】変更
【補正の内容】
【００２８】
［試験と評価方法］
試験方法および評価方法を表1に示す。以下の表1の結果から、本発明のペーパータオルのすべての要件を満たす実施例１〜３は、加工性、剛性、吸水性のすべての点で優れていた。 厚さは、B.C.Ames Inc.の厚さマイクロメーター（型番：２Ｗ）によって測定した。
＜表１＞
2018130508.tif 000002